(57)【要約】【課題】テルミット溶接における溶接面積の増大と溶接端子の強度向上【解決手段】本発明によるテルミット溶接用端子付ケーブルは、溶材を流入し、母材表面と当接する面に第１開口部を有する空洞部と、前記母材表面との当接面に第２開口部を有して、前記空洞部に連通する凹部と、を具備した溶接具を用いて、前記流入された溶材が固化してなる溶着金属を介して母材にテルミット溶接され、内部に導線が挿入され、前記凹部の少なくとも一部の長さ方向において、該凹部の表面に密着し第２開口部の開口面と面一となる形状を有する第１部分と、前記第１開口部の開口面と所定距離を隔てて前記第１部分の一端部から前記空洞部内まで延びる第２部分と、を有して構成される。【選択図】図１
2008073762.tif 000002
【特許請求の範囲】
【請求項１】
溶材を流入し、母材表面と当接する面に第１開口部を有する空洞部と、
前記母材表面との当接面に第２開口部を有して、前記空洞部に連通する凹部と、
を具備した溶接具を用いて、前記流入された溶材が固化してなる溶着金属を介して母材にテルミット溶接され、
内部に導線が挿入され、
前記凹部の少なくとも一部の長さ方向において、該凹部の表面に密着し第２開口部の開口面と面一となる形状を有する第１部分と、
前記第１開口部の開口面と所定距離を隔てて前記第１部分の一端部から前記空洞部内まで延びる第２部分と、
を有して構成されるテルミット溶接用端子付ケーブル。
【請求項２】
第２開口部の開口面と面一になる第１部分の面と、第１開口部の開口面と対向する第２部分の面とが、段差部を形成することを特徴とする請求項１に記載のテルミット溶接用端子付ケーブル。
【請求項３】
少なくとも前記第２部分の面と母材表面との間に前記溶着金属が充填されることを特徴とする請求項１又は２に記載のテルミット溶接用端子付ケーブル。  
【請求項４】
前記溶接用端子は鉄製であることを特徴とする請求項１ないし３の何れかに記載のテルミット溶接用端子付ケーブル。
【発明の詳細な説明】
【技術分野】
【０００１】
本発明は、テルミット溶接用端子付ケーブルに関し、具体的には、従来のテルミット溶接具を用いて、母材と溶接用端子付ケーブルとの溶接面積を従来に比して拡大させることができるテルミット溶接用端子付ケーブルに関するものである。
【背景技術】
【０００２】
テルミット溶接は、母材の表面近傍でアルミニウムと酸化銅（または酸化鉄）の混合粉に点火してそれを燃焼させ、その化学反応によって生じた熱で銅（または鉄）と母材の一部を溶融して溶着を行うというものである。テルミット溶接の用途は、主として、鉄道分野において２つのレール母材同士でボンド線と称する銅等のケーブルを用いて電気的に接続したり、地中に埋没された導管を接続したりする場合に用いられる。図５に鉄道用レール上にテルミット溶接を行った態様を示す。
テルミット溶接を行うためには特殊な器具を用いる必要があり、以下、当該特殊器具を坩堝と称し、当該坩堝を構成する部分で、銅線等のケーブルを接続した溶接端子と母材との溶着を行う部分を溶接具と称する。
【０００３】
以下、図６（ａ）を参照して一般的な坩堝の構成を説明する。坩堝６１は、その内部にテルミット材６２と点火材６３とを収容し、点火材に点火してそれらを燃焼させるための燃焼室６５と、燃焼後に溶融したテルミット材６２を流動させるための通路６７と、ケーブルを接続した溶接端子を挿入するための挿入部６９と、溶融したテルミット材６２を通路６７から流入させて母材と溶接端子とを溶着するための凹部６８とからなる。凹部６８及び挿入部６９は面７０に開口部を有する。
燃焼前の状態において、燃焼室の底はスチールディスク６４で塞がれており、その下方には通路６７が延びている。
【０００４】
テルミット溶接を行う前の準備作業としては、図６（ｂ）に示したように、テルミット材６２及びそれを覆うように点火材６３を充填し、続いて、少なくとも先端部が凹部６８内に位置し、挿入部６９の形状に適合するように、ケーブルが接続された溶接端子７１を挿入部６９に配置し、さらに、母材表面（図示せず）と溶接端子７１の面及び面７０とを当接して凹部６８を封止する。なお、溶接端子７１の面と面７０とは面一となっている。
【０００５】
続いて、テルミット溶接を行うために、点火剤６３に点火することによって、テルミット材６２に以下に示すような燃焼反応が起き（銅テルミット溶接の例を示す）、このときの発熱によって、テルミット材６２を構成する金属成分を溶融する。
２Ａｌ＋３ＣｕＯ  →  ３Ｃｕ＋Ａｌ2Ｏ3＋ΔＱ（発熱）
その際、同時にスチールディスク６４も溶融し、溶融金属は通路６７を通って下方に流出する。通路６７から凹部６８内に向けて溶融金属が流れ込む。このようにして、溶融金属は、凹部６８内において、その熱で母材と溶接端子の一部（ケーブルの先端部も含む）も溶融して、冷却後に、溶接端子（内部にケーブルを含む）の一部を内部に含んだ状態で母材表面上に溶着部（図６（ｃ）の符号７２参照）を形成し、溶着部７２を介して母材７３と溶接端子７１とを固着する。テルミット溶接後における母材表面、溶着部及び溶接端子を側面からみた態様を図６（ｃ）に示す。実際のテルミット溶接時には、母材研磨、予熱、テルミット溶接後の坩堝の取り外し、スラグ除去、整形等の作業が必要になるが、これらは当業者にとっては既知であるので詳細な説明は省略する。
【０００６】
【特許文献１】特開２００５−７４６１号公報
【発明の開示】
【発明が解決しようとする課題】
【０００７】
上述した一般的な溶接具を用いたテルミット溶接では、図６（ｃ）に示したように、溶融金属が溶着する部分は、溶接端子については凹部６８内に位置していた溶接端子の表面部に相当しおおよそ点線で示す領域部分Ｚであり、母材７３の表面については坩堝６１の面７０における凹部６８の開口部内であって、溶接端子以外の領域部分Ｖである。母材と溶接端子との溶接面積は、領域Ｖと領域Ｚの和であるため、テルミット溶接前に溶接端子７１を凹部６８内に配置する位置によって決定される。したがって、溶接端子７１の凹部６８内に配置される領域部分が多くなれば、母材７３の表面における溶着面積は小さくなり、溶接端子の凹部６８内に配置される領域部分が小さくなれば、溶接端子における溶着面積は小さくなり、何れの場合を採用しても溶接端子と母材表面との当接領域Ｗは溶接されないので、溶接強度の面で不安がある。
また、従来の溶接端子付ケーブルの溶接端子は、通常、銅で製造され内部に挿入したケーブルと圧着工程によって接続されることが一般的であり、例えば、離間した鉄道用レール同士を電気的に接続するために、銅製端子付ケーブルを用いて鉄道用レール上にテルミット溶接を行った場合、銅はその特性において展性・延性に富む反面、強度がさほど高くないので、外力の影響を受けて端子が破損する可能性がある。
【課題を解決するための手段】
【０００８】
上述した問題を解決するために鋭意検討した結果、出願人は、テルミット溶接時に溶接具の所定位置に、ケーブルが接続された溶接用端子を配置すると、挿入部６９内の少なくとも長手方向の一部分において溶接具の面７０と面一となり、凹部６８への貫通路を封止する封止部を形成する第１部分と、前記第１部分の末端部から面７０と所定距離を隔てながら凹部６８内に延びる第２部分とを有して一体形成され、テルミット溶接を行うと、母材表面と第２部分との間（Ｗ領域）、あるいは、母材表面と挿入部６９との離隔する空間内も溶接することができるテルミット溶接用端子付ケーブルを発明した。
また、銅製端子を使用した場合における上述の問題を解決するために、溶接端子を鉄製とし、内部に挿入したケーブルが溶接端子全体に渡って密着するように圧着・加工して一体的に接続し、外力による影響に耐えうる溶接端子付ケーブルを提供する。
【０００９】
（１）上述の目的を達成するために、本発明のテルミット溶接用端子付ケーブルは、溶材を流入し、母材表面と当接する面に第１開口部を有する空洞部と、前記母材表面との当接面に第２開口部を有して、前記空洞部に連通する凹部と、を具備した溶接具を用いて、前記流入された溶材が固化してなる溶着金属を介して母材にテルミット溶接され、内部に導線が挿入され、前記凹部の少なくとも一部の長さ方向において、該凹部の表面に密着し第２開口部の開口面と面一となる形状を有する第１部分と、前記第１開口部の開口面と所定距離を隔てて前記第１部分の一端部から前記空洞部内まで延びる第２部分と、を有して構成される。
（２）また、本発明のテルミット溶接用端子付ケーブルは、第２開口部の開口面と面一になる第１部分の面と、第１開口部の開口面と対向する第２部分の面とが、段差部を形成していることが好ましい。
（３）さらに、本発明のテルミット溶接用端子付ケーブルは、テルミット溶接において、前記第２部分の面と母材表面との間に前記溶着金属が充填されることが好ましい。
（４）さらに、本発明のテルミット溶接用端子付ケーブルの溶接用端子は鉄製であることが好ましい。
【発明の効果】
【００１０】
（１）に係る発明は、テルミット溶接用鉄製端子付ケーブルが、上記溶接具の凹部の少なくとも一部の長さ方向において、該凹部の表面に密着し第２開口部の開口面と面一となる形状を有する第１部分と、前記第１開口部の開口面と所定距離を隔てて前記第１部分の一端部から前記空洞部内まで延びる第２部分とを有して構成されるので、テルミット溶接を行うと、互いに対向して所定間隔を有する母材表面と第２部分との空間内にテルミット溶材が流入して溶着部が形成され、その結果、母材とテルミット溶接用鉄製端子付ケーブルとの溶接面積の拡大を図ることができる。  
（２）に係る発明は、第１部分と第２部分とが段差部を形成する。これは、例えば、ケーブルを端子内部に挿入し、端子の所定の位置から内部のケーブルと共に圧着を開始して、厚みの大きい部分と小さい部分とを形成するように加工すれば、テルミット溶接用端子付ケーブルを容易に製造することができる。
（３）に係る発明は、少なくとも前記第２部分の面と母材表面との間に前記溶着金属が充填されるので、従来の溶接端子付ケーブルに比較して溶接面積を増大させて、溶接強度を向上させることができる。
（４）に係る発明は、溶接端子が鉄製なので、溶接端子の強度が向上し、圧着等により一部分を塑性変形させても外力によって溶接端子に破損等が生じ難いという利点がある。
【発明を実施するための最良の形態】
【００１１】
本発明の好ましい実施形態について実施例を挙げ、図面を参照して説明する。なお、各図において、同じ構成要素には同じ符号を用い、適宜その説明を省略する場合がある。
【実施例１】
【００１２】
図１は、本発明による溶接端子付ケーブル１の斜視図を示している。当該溶接端子付ケーブル１は、貫通孔を有する端子に銅等のケーブル５を挿入し、端子及びケーブルを圧着する等、塑性変形させることによって、端子の外表面が、段差部６を介して連接される２つの略長方形状の面３及び面４と、丸屋根状の面２とからなるように形成される。ケーブルは端子の内部で密着している。
【００１３】
図２は、図６で示した従来の坩堝６１を用いてテルミット溶接を行うために、ケーブル挿入部６９に本発明による溶接端子付ケーブル１を配置した図を示している。
当該坩堝６１を構成する溶接具には、溶材を流入し、母材表面（図示せず）と当接する面７０に開口部を有する空洞部６８と、前記母材表面（図示せず）との当接面７０に開口部を有して、空洞部６８に連通する挿入部６９とが具備されている。
本発明の溶接端子付ケーブルの溶接端子は、挿入部６９内の長さ方向の一部において、丸屋根上の表面２が挿入部６９の内表面に密着し、略長方形状の表面３が面７０と面一になっている。また、本発明の溶接端子付ケーブルの溶接端子は、挿入部６９の残りの部分及び空洞部６８においては、挿入部６９の内表面を密着しながら、表面４を含む部分が空洞部６８内まで延び、面４と面７０との間に段差部６による段差距離が隔てられている。
【００１４】
続いて、図２の状態から図示されていない母材表面を面７０に当接させることにより、空洞部６８及び挿入部６９を封止してテルミット溶接を行う。空洞部に流入された溶融金属は、面３と母材表面との当接、及び、面７０と母材表面との当接によって封止されているので、溶接具外に漏れ出ることはない。
【００１５】
テルミット溶接後における溶着部を介して溶接された母材表面と溶接端子表面との状態を示した側面図を図３に示す。
図３では、溶接端子の段差部６によって形成された母材３３の表面と溶接端子の面４との間の隙間３０に、テルミット溶接時に溶融金属が流入して溶着部を形成している。これにより、点線で示した溶接端子の外表面における溶接領域Ｚ’及び母材３３の表面の溶着部との溶接領域Ｖ’が、従来技術による図６（ｃ）の各溶接領域Ｚ及びＶと比較して増大していることがわかる。
【００１６】
次に、本発明による溶接端子付ケーブルの別の実施形態を図４に示す。図４（ａ）は、略長方形状の面３と丸屋根状の面２を有する第１部分と、第１部分の端面から圧着され略直方体形状に形成され、面４を有する第２部分とで構成された溶接端子付ケーブルの斜視図を示している。当該溶接端子付ケーブルは、溶接具において、第１部分の丸屋根状の面２が挿入部６９の内表面に密着配置され、第２部分が空洞部内に配置される。図４（ａ）に係る実施形態は、第１部分の丸屋根状の面２のみが挿入部の内表面に適合して位置合わせできるように形成されている。したがって、テルミット溶接の準備工程において、当該溶接端子付ケーブルの面４を含む第２部分が挿入部６９に配置された場合、挿入部６９内においてガタツキが生じて誤配置であると認識できる。そして、面３及び面７０に母材の表面を当接させてテルミット溶接を行うと、第２部分が溶融金属に覆われるとともに、母材の表面と第２部分の面４との間の空隙にも溶融金属が流入して溶着部を形成し、その結果、溶接面積の増大が図られることとなるので、溶接強度が向上する。
【００１７】
図４（ｂ）は、溶接端子にケーブルを挿入し、圧着等によって溶接端子及びケーブルを略直方体形状に塑性変形させて加工し、さらにその一面において段差部６を形成して、それを介して面３と面４とを連接させた溶接端子付ケーブルの斜視図を示している。当該溶接端子付ケーブルは、溶接端子とケーブルとを直方体形状に加工してから、その一面のみに段差を形成する工程のみなので、容易に製造することができる利点がある。ただし、溶接具の挿入部の内表面が、面３及び面４以外の外表面と適合するように形成される必要がある。そして、溶接具の挿入部に配置後、面３及び面７０を母材表面と当接させてテルミット溶接を行うと、母材の表面と面４との間の空隙にも溶融金属が流入して溶着部を形成し、その結果、溶接面積の増大が図られることとなるので、溶接強度が向上する。
【実施例２】
【００１８】
本発明による別の実施形態では、ケーブルとともに圧着加工される溶接端子を鉄製とする。鉄製の端子とケーブルを接続するために、内部に貫通孔を有する鉄製端子にケーブルを挿入し、母材表面に対向する面に段差部を形成するように鉄製端子とケーブルとを内部で密着するように同時に圧着加工する。溶接端子を鉄製にした場合、その強度が高いので、外力を受けても端子が損傷を受けることはなく、鉄又は銅テルミット溶接のいずれにおいても良好な溶接を確保することができる。
【００１９】
本発明による溶接端子付ケーブルは、従来の溶接端子を用いた場合と比較して、溶接面積を増大するとともに、テルミット溶接後の溶接端子の損傷の発生を防止することができる。
【図面の簡単な説明】
【００２０】
【図１】本発明による溶接端子付ケーブルの斜視図。
【図２】従来の坩堝のケーブル挿入部に本発明による溶接端子付ケーブルを配置した図。
【図３】本発明によるテルミット溶接後における溶着部を介して溶接された母材表面と溶接端子表面との状態を示した側面図。
【図４】本発明による溶接端子付ケーブルの別の実施形態。
【図５】鉄道用レール上にテルミット溶接を行った態様図。
【図６】（ａ）従来技術における坩堝。（ｂ）従来技術による溶接端子付ケーブルの配置図、（ｃ）従来技術によるテルミット溶接後の側面図。
【符号の説明】
【００２１】
１・・・溶接端子付ケーブル
２・・・丸屋根状の面
３・・・面
４・・・面
５・・・ケーブル
６・・・段差部
３０・・隙間
６１・・坩堝
６２・・テルミット材
６３・・点火材
６４・・スチールディスク
６５・・燃焼室
６７・・通路
６８・・凹部
６９・・挿入部
７０・・面
７１・・溶接端子
７２・・溶着部
７３・・母材
Ｖ・・・母材表面における溶接領域
Ｗ・・・溶接端子と母材との当接領域
Ｚ・・・溶接端子の溶接領域
Ｖ’・・母材表面における溶接領域
Ｗ’・・溶接端子と母材との当接領域
Ｚ’・・溶接端子の溶接領域
【図１】
2008073762.tif 000003
【図２】
2008073762.tif 000004
【図３】
2008073762.tif 000005
【図４】
2008073762.tif 000006
【図５】
2008073762.tif 000007
【図６】
2008073762.tif 000008